(57)【要約】電気化学的電池で使用するための固体ゲル状非水電解質であって、この電解質が：（ａ）少なくとも一つの高分子化合物；（ｂ）少なくとも一つの有機溶媒；及び（ｃ）少なくとも一つの電解的に活性な塩；を含み、この塩が式：Ｍ′（ＺＲｎＸｑ−ｎ）ｍ、式中：Ｍ′はマグネシウム、カルシウム及びアルミニウムからなる群から選ばれ；Ｚはアルミニウム、ホウ素、リン、アンチモン及びヒ素からなる群から選ばれ；Ｒは次の群：アルキル、アルケニル、アリール、フェニル、ベンジル及びアミドから選ばれたラジカルを表し；Ｘはハロゲン（Ｉ，Ｂｒ，Ｃｌ，Ｆ）であり；ｍ＝２−３；Ｚ＝リン、アンチモン及びヒ素に対してはｎ＝０−５かつｑ＝６であり、Ｚ＝アルミニウム及びホウ素に対してはｎ＝０−３かつｑ＝４である；により表され、更に高分子化合物、有機溶媒及び電解的に活性な塩が相互作用して固体ゲル状構造を持つ非水電解質を形成する。固体ゲル状非水電解質は好ましくは更に金属陽極及びインターカレーション陰極を含む電気化学的電池中に組み込まれる。【特許請求の範囲】
【請求項１】
電気化学的電池で使用するための固体ゲル状非水電解質において、この電解質が：
（ａ）少なくとも一つの高分子化合物、
（ｂ）少なくとも一つの有機溶媒、及び
（ｃ）少なくとも一つの電解的に活性な塩、
を含み、この塩が式：
Ｍ′（ＺＲｎＸｑ−ｎ）ｍ
式中：
Ｍ′はマグネシウム、カルシウム、及びアルミニウムからなる群から選ばれ；
Ｚはアルミニウム、ホウ素、リン、アンチモン及びヒ素からなる群から選ばれ；
Ｒは次の群：アルキル、アルケニル、アリール、フェニル、ベンジル、及びアミドから選ばれたラジカルを表し；
Ｘはハロゲン（Ｉ，Ｂｒ，Ｃｌ，Ｆ）であり；
ｍ＝２−３；
Ｚ＝リン、アンチモン、及びヒ素に対してはｎ＝０−５かつｑ＝６であり、そして
Ｚ＝アルミニウム及びホウ素に対してはｎ＝０−３かつｑ＝４である；
により表され、
更に前記高分子化合物、前記有機溶媒、及び前記電解的に活性な塩が相互作用して固体ゲル状構造を持つ非水電解質を形成することを特徴とする非水電解質。
【請求項２】
Ｚがアルミニウムであることを特徴とする請求項１に記載の非水電解質。
【請求項３】
Ｍ′がマグネシウムであることを特徴とする請求項２に記載の非水電解質。
【請求項４】
Ｍ′がカルシウムであることを特徴とする請求項２に記載の非水電解質。
【請求項５】
前記電解的に活性な塩がＭｇ〔ブチルＡｌＣｌ３〕２であることを特徴とする請求項１に記載の非水電解質。
【請求項６】
前記電解的に活性な塩がＭｇ〔ブチルエチルＡｌＣｌ２〕２であることを特徴とする請求項１に記載の非水電解質。
【請求項７】
Ｍ′がマグネシウム及びカルシウムからなる群から選ばれ、Ｚがアルミニウムであり、Ｒがアルキルラジカルの少なくとも一つの型を表し、そしてｍが２であることを特徴とする請求項１に記載の固体ゲル状非水電解質。
【請求項８】
前記有機溶媒がテトラグリムを含むことを特徴とする請求項６に記載の固体ゲル状非水電解質。
【請求項９】
前記有機溶媒がテトラヒドロフランを含むことを特徴とする請求項６に記載の固体ゲル状非水電解質。
【請求項１０】
前記高分子化合物が母材としての役目をすることを特徴とする請求項１に記載の固体ゲル状非水電解質。
【請求項１１】
前記高分子化合物がＰＶｄＦ，ＰＥＯ及びＰＶＣからなる群から選ばれることを特徴とする請求項１に記載の固体ゲル状非水電解質。
【請求項１２】
電気化学的電池であって、それが：
（ａ）金属陽極；
（ｂ）インターカレーション陰極；及び
（ｃ）固体ゲル状非水電解質；
を含み、この電解質が：
ｉ）少なくとも一つの高分子化合物、
ｉｉ）少なくとも一つの有機溶媒、及び
ｉｉｉ）少なくとも一つの電解的に活性な塩、
を含み、この塩が式：
Ｍ′（ＺＲｎＸｑ−ｎ）ｍ
式中：
Ｍ′はマグネシウム、カルシウム、及びアルミニウムからなる群から選ばれ；
Ｚはアルミニウム、ホウ素、リン、アンチモン及びヒ素からなる群から選ばれ；
Ｒは次の群：アルキル、アルケニル、アリール、フェニル、ベンジル、及びアミドから選ばれたラジカルを表し；
Ｘはハロゲン（Ｉ，Ｂｒ，Ｃｌ，Ｆ）であり；
ｍ＝２−３；
Ｚ＝リン、アンチモン、及びヒ素に対してはｎ＝０−５かつｑ＝６であり、そして
Ｚ＝アルミニウム及びホウ素に対してはｎ＝０−３かつｑ＝４である；
により表されることを特徴とする電気化学的電池。
【請求項１３】
前記固体ゲル状電解質中のＭ′がマグネシウム及びカルシウムからなる群から選ばれ、Ｚがアルミニウムであり、Ｒがアルキルラジカルの少なくとも一つの型であり、そしてｍが２であることを特徴とする請求項１２に記載の電気化学的電池。
【請求項１４】
前記インターカレーション陰極がシェブレル相インターカレーション陰極であることを特徴とする請求項１２に記載の電気化学的電池。
【請求項１５】
前記シェブレル相インターカレーション陰極が式
ＣｕｘＭｇｙＭｏ６Ｓ８
式中：１＞ｘ＞０かつ２＞ｙ＞０である、
により表されることを特徴とする請求項１４に記載の電気化学的電池。
【請求項１６】
前記金属陽極がマグネシウムであることを特徴とする請求項１２に記載の電気化学的電池。
【請求項１７】
前記高分子化合物がＰＶｄＦ，ＰＥＯ及びＰＶＣからなる群から選ばれることを特徴とする請求項１２に記載の電気化学的電池。
【請求項１８】
前記溶媒がＴＨＦ及びテトラグリムからなる群から選ばれることを特徴とする請求項１２に記載の電気化学的電池。
【請求項１９】
電気化学的電池で使用するための非水電解質において、この電解質が：
（ａ）少なくとも一つの有機溶媒、及び
（ｂ）少なくとも一つの電解的に活性な塩、
を含み、この塩が式：
Ｍ′（ＺＲｎＸｑ−ｎ）ｍ
式中：
Ｍ′はマグネシウム、カルシウム、及びアルミニウムからなる群から選ばれ；
Ｚはアルミニウム、ホウ素、リン、アンチモン及びヒ素からなる群から選ばれ；
Ｒは次の群：アルキル、アルケニル、アリール、フェニル、ベンジル、及びアミドから選ばれたラジカルを表し；
Ｘはハロゲン（Ｉ，Ｂｒ，Ｃｌ，Ｆ）であり；
ｍ＝２−３；
Ｚ＝リン、アンチモン、及びヒ素に対してはｎ＝０−５かつｑ＝６であり、そして
Ｚ＝アルミニウム及びホウ素に対してはｎ＝０−３かつｑ＝４である；
により表されることを特徴とする非水電解質。
【請求項２０】
Ｚがアルミニウムであることを特徴とする請求項１９に記載の非水電解質。
【請求項２１】
Ｍ′がマグネシウムであることを特徴とする請求項１９に記載の非水電解質。
【請求項２２】
Ｍ′がカルシウムであることを特徴とする請求項１９に記載の非水電解質。
【請求項２３】
前記電解的に活性な塩がＭｇ〔ブチルＡｌＣｌ３〕２であることを特徴とする請求項１９に記載の非水電解質。
【請求項２４】
前記電解的に活性な塩がＭｇ〔ブチルエチルＡｌＣｌ２〕２であることを特徴とする請求項１９に記載の非水電解質。
【請求項２５】
Ｍ′がマグネシウムとカルシウムからなる群から選ばれ、Ｚがアルミニウムであり、Ｒがアルキルラジカルの少なくとも一つの型を表し、そしてｍが２であることを特徴とする請求項１９に記載の非水電解質。
【請求項２６】
前記有機溶媒がテトラグリムを含むことを特徴とする請求項２５に記載の非水電解質。
【発明の詳細な説明】
【０００１】
発明の分野及び背景
本発明はインターカレーション陰極を持つ非水ゲル状高分子電解質を利用する電気化学的電池に関し、特に、非水ゲル状高分子電解システム、インターカレーション陰極及びマグネシウム陽極を利用する電気化学的電池に関する。
【０００２】
種々の種類の再充電可能な、高エネルギー密度の電気化学的電池が知られている。かかる電池は通常遷移金属酸化物またはカルコゲナイド陰極活性物質、陽極活性アルカリ金属またはアルカリ金属インターカレーション化合物、及び非プロトン性有機または無機溶媒中に溶解されたアルカリ系塩を含む電解質溶液、または高分子電解質からなる。
【０００３】
理論的には、再充電可能な電池は無限に充電しかつ放電することができるが、実際にはかかる性能は達成し難い。種々の陽極、陰極及び電解質の劣化機構は複雑であり、当業者に知られている。
【０００４】
陰極の二つの基本形式は周辺温度で再充電可能であるバッテリーシステムに対し適している。液体陰極が用いられることができ、反応を容易に起こす。液体陰極はまた陰極活性がサイクル過程に渡って高いまま残るように陰極の表面上に形成される薄膜または皮殻が割れる傾向があるということで有利である。しかし陰極物質の可動性は陽極との接触が電池を短絡するという不利がある。従って、液体陰極を持つ電気化学的電池は陽極に保護絶縁膜を必要とする。
【０００５】
固体陰極は電解質に不溶性でなければならず、かつ実質的に可逆的かつ迅速に電荷補償イオンを吸収しかつ脱離することができなければならない。この種の固体陰極の第一例はインターカレーション陰極である。インターカレーション化学はイオンまたは中性分子の無機または有機母材中への挿入に焦点を合わせている。典型的なインターカレーション陰極において、電解質溶液に溶解されたカチオンは無機母材構造中に挿入されている。
【０００６】
特に重要なインターカレーション物質の一群はシェブレル相物質と呼ばれ、またシェブレル化合物として知られている。シェブレル化合物はモリブデンとカルコゲン−硫黄、セレン、テルル、またはそれらの混合物からなる不変部を含む。この不変部は一般的に式Ｍｏ６Ｔｎのものであり、ここでＴはカルコゲンを表し、ｎは通常約８である。シェブレル相物質の独特な結晶構造が可逆的、部分可逆的、または不可逆的態様で一つまたはそれ以上の金属イオンの挿入を可能とする。インターカレーション化合物の化学量論はＭｘＭｏ６Ｔｎとして表されることができ、ここでＭはインターカレーテッド金属を表し、ｘはその個々の金属の特性に依存して０（インターカレーテッド金属なし）から４以下まで変わることができる。
【０００７】
金属イオンのシェブレル化合物中へのインターカレーションはエネルギーを放出する。この工程は部分的または完全に可逆的であるので、これらの化合物は特に電気化学的電池の電極として適している。例えば、有力なインターカレーションイオンであるリチウムは電気エネルギーの付与によりシェブレル化合物から除去されることができる。このエネルギーは再インターカレーションにより電気エネルギーとして放出される。
【０００８】
高エネルギー密度の再充電可能な電気化学的電池の陰極活性物質は適当な陽極活性物質と組み合わされねばならない。陽極活性物質は最も普通にはアルカリ金属のような活性金属から作られる。しかし、特定の陽極−陰極組み合わせの性能は電解質システムの性質により強く影響を受ける。幾つかの非水電解質が特定の陽極−陰極組み合わせでうまく作動し、他の陽極−陰極組み合わせでは効果がないかまたは顕著に効果が少ないことが知られている。なぜなら電解質溶液の成分が安定でないかまたは溶液の成分が活性電極サイクル時に劣化するかのいずれかであるからである。結果として、従来技術の多くは独立の存在としてのみならず適当なバッテリーシステム内のユニットとしての陰極活性物質、陽極活性物質及び電解質に関する。
【０００９】
ＫｌｅｍａｎｎらのＵ．Ｓ．特許４１０４４５０はアルカリ金属陽極、カルコゲナイド陰極、及び電解質システムとしての有機溶媒中の有機金属アルカリ金属塩を持つ可逆バッテリーを開示する。また有機基を含むホウ素またはアルミニウムアニオン系のアルカリ金属塩を含む非水電解質システムが開示されている。
【００１０】
式
2005505099.tif 000002
により表されるアルカリ金属の有機ホウ酸塩がＨｉｇａｓｈｉらのＵ．Ｓ．特許４５１１６４２に開示されており、ここでＲ１−Ｒ４は次の群：アルキル、アリール、アルケニル、シクロアルキル、アリル、ヘテロサイクリック、及びシアノから選ばれた有機ラジカルであり、Ｍ＋はアルカリ金属イオンを表す。
【００１１】
Ｕ．Ｓ．特許４１３９６８１は式ＺＭＲｎＸｉを持つ電解的に活性な金属塩錯体を含む電池を記述しており、ここでＺはアルミニウムを含む群からの金属であり、Ｒはそれぞれ特定のハロ有機ラジカルであり、Ｘはそれぞれ種々のハロゲン化物、アルキル、アリール、アルカリール及びアラルキルから選ばれる。Ｍはアルカリ金属であると特定されており、リチウムが好適実施例である。
【００１２】
ＡｒｍａｎｄらのＵ．Ｓ．特許４５４２０８１は電気化学的発電機の固体電解質物質の構成のための解決策を記述している。この化合物は式
（Ｒ−Ｃ≡Ｃ）４Ｚ−，Ｍ＋
のものであり、ここでＺはアルミニウムのような、４−配位中に入ることのできる三価元素であり、Ｒは非プロトン供与体である基を表す。Ｍはアルカリ金属であると特定されている。
【００１３】
Ｕ．Ｓ．特許４１０４４５０，４５１１６４２，４１３９６８１及び４５４２０８１を含む上述の従来技術はＭがアルカリ金属であることを特定している。マグネシウムのようなアルカリ土類金属陽極の使用はリチウムのようなアルカリ金属の使用に比べて不利であると思われたのであろう。なぜならアルカリ金属陽極はアルカリ土類金属陽極よりかなり容易にイオン化されるからである。加えて、再充電時に電池は放電時に溶解された陽極金属を比較的純粋な状態で、かつ電極上に沈澱の形成なしに、再析出することができなければならない。
【００１４】
しかし、アルカリバッテリーには多くの不利がある。アルカリ金属、特にリチウムは高価である。アルカリ金属は反応性が高い。アルカリ金属はまた非常に可燃性であり、アルカリ金属と酸素または他の活性物質との反応のため火は極めて消火し難い。リチウムは有毒であり、その化合物類は少量でさえそれらの厳しい生理学的影響が知られている。結果としてアルカリ金属の使用はドライルームのような特別の設備、特別の器具及び特別の手順を必要とする。
【００１５】
対象的に、マグネシウム金属及びアルミニウム金属は処理が容易である。これらの金属は反応性であるが、表面の迅速な不動態化を受け、従ってこれらの金属は非常に安定な挙動を示す。マグネシウムとアルミニウムの両者はアルカリ金属に比べて安価である。
【００１６】
ＨｏｔｔｍａｎらのＵ．Ｓ．特許４８９４３０２はインターカレーション陰極、アルカリ土類陽極、及び有機溶媒と電解的に活性な、有機金属アルカリ土類金属塩とを含む、非水液体電解質を持つ電気化学的電池を開示し、その塩は式
2005505099.tif 000003
により表され、ここでＺはホウ素またはアルミニウムであり；Ｒ１−Ｒ４は次の群：アルキル、アリール、アルカリール、アラルキル、アルケニル、シクロアルキル、アリル、ヘテロサイクリックアルキル、及びシアノから選ばれたラジカルであり；Ｍはマグネシウムのようなアルカリ土類金属を表す。これらのラジカルは上記群のハロゲン化されたまたは部分的にハロゲン化された誘導体のような、電気化学的電池の有効性に関して電解質組成物の電解的性質に有害な影響を持たない置換基により不活性的に置換されることができる。広範囲の有機ラジカル及びハロゲン化有機ラジカルを開示することに徹底的な注意が払われているが、アニオンの金属種（Ｚ）を別の無機種に結合することは考慮されていない。
【００１７】
Ｕ．Ｓ．特許５４９１０３９は固体高分子母材と式
Ｍｃ（ＺＲｎ）
により表される有機金属イオン塩とを含む固体の単相電解質を記載しており、ここでＺはホウ素、アルミニウムまたはチタンであり；Ｒｎは種々の置換されたまたは置換されていない有機ラジカルであり；Ｍはリチウム、ナトリウム、カリウムまたはマグネシウムであり、ｃは１または２であり、そしてｎは１から６の整数である。Ｕ．Ｓ．特許４８９４３０２にはハロゲン化された有機ラジカルを含む広範囲の有機ラジカルが開示されているが、アニオンの金属種（Ｚ）の別の無機種への結合は報告されていない。全ての場合において、金属種Ｚは炭素原子に結合されている。より詳細にはアニオンの金属種（Ｚ）のハロゲンへの直接的結合は開示されていない。Ｕ．Ｓ．特許５４９１０３９がアニオンの金属種への結合のために適切な極めて広範囲のラジカルを教示しているという事実を考慮すればこれは特に重要なことであることを強調しなければならない。
【００１８】
Ｕ．Ｓ．特許５４９１０３９とＵ．Ｓ．特許４８９４３０２の両者はマグネシウムのようなアルカリ土類陽極を持つ電気化学的電池を開示する。しかし、商業的利用のためには、かかるマグネシウムバッテリーは本質的に再充電可能でなければならず、妥当な保存寿命を持たねばならない。１．５ボルトの電圧を維持することは従来技術による通常のインターカレーション陰極と電解質では問題がありまたは不可能である。１．５ボルトで作動するマグネシウムバッテリーは特に電解質の分解及び両電極表面の皮殻形成／不動態化を起こし易い。
【００１９】
我々の同時係属親出願、出願番号０９／４１９９４０において、電気化学的電池のための電解質の新形式が開示された。この電解質の一般式はＭ′＋ｍ（ＺＲｎＸｑ−ｎ）ｍであり、ここでＭ′はマグネシウム、カルシウム及びアルミニウムからなる群から選ばれ；Ｚはアルミニウム、ホウ素、リン、アンチモン及びヒ素からなる群から選ばれ；Ｒは次の群：アルキル、アルケニル、アリール、フェニル、ベンジル、及びアミドから選ばれたラジカルを表し；Ｘはハロゲン（Ｉ，Ｂｒ，Ｃｌ，Ｆ）であり；ｍ＝１−３；そしてＺ＝リン、アンチモン及びヒ素の場合ｎ＝０−５かつｑ＝６であり、Ｚ＝アルミニウム及びホウ素の場合ｎ＝０−３かつｑ＝４である。上述の同時係属出願は１．５ボルトを越える公称電圧を持つ実行可能な、再充電可能なマグネシウムバッテリーの製造のための基礎を提供するためのこのＭｇを持つ電解質形式と式
ＣｕｘＭｇｙＭｏ６Ｓ８
のマグネシウム−シェブレルインターカレーション陰極の適合性を開示している。
【００２０】
特別な関心は現在進歩したバッテリーシステムにおける固体高分子電解質の使用に焦点を合わせている。液体電解質の固体ゲル状高分子電解質との置換は安全性、設計の融通性及び製造器具と工程操作の簡易性に関して利益を提供する。
【００２１】
Ｌｉ，Ｎａ及びＫイオンに基づくゲルは学術文献で周知であり、それらの幾つかはある範囲の商業的実施を経験した。明確な対照で、Ｍｇ，Ｃａ及びＡｌイオンに基づくゲルでは非常にわずかな研究が実施された。Ｍｇ，Ｃａ及びＡｌゲルについての比較的少数の研究は幾つかの物理性に帰することができるかもしれない。Ｍｇ，Ｃａ及びＡｌの塩の格子エネルギーは通常アルカリ金属の塩のそれらに比べて非常に高い。従って、これらの塩のイオン解離を効果的に起こすに十分な極性である高分子母材を識別することは極めて困難である。これらの塩の殆どの溶解性はそれらの塩を妥当なイオン解離により溶解することのできる高分子媒体を見出す可能性はとてもありそうにないと思われる程、水及び他の非常に誘電性の媒体中でさえ、非常に低いことは強調されねばならない。加えて、Ｍｇ，Ｃａ及びＡｌのイオンは、これらのイオンが溶液中のイオン移動度を厳しく制限する傾向のある極めて高い電荷密度により特徴付けられるように、非常に小さくてかつ多価である。かかるイオンの輸率は０．５以下であると予想され、かかるイオンの溶液の電気伝導度はこの発明の電解質システムのためには不充分であると思われる。
【００２２】
我々の上に引用した同時係属中の特許出願により教示された液体電解質は溶液中の敏感な平衡状態に基づいていることは更に強調されねばならない。電解質の電気化学的反応性は溶媒構造及び極性に強く依存する。例えば、上に引用した液体電解質システム中の最も広く試験されたエーテル溶媒はテトラヒドロフラン（ＴＨＦ）である。ＴＨＦと一個のメチル基の付加によってのみ異なる２Ｍｅ−ＴＨＦのような非常に似たエーテルの使用も研究された。この外観上の小さな差は溶媒の極性に小さな影響のみを持つが、この発明の電解質システムにおいてはかかる差は錯塩の偏析及び電気化学的反応性の損失を起こすに十分であった。この例は純粋に理論的根拠で知られていること、すなわち溶媒媒体が電解質錯塩の構造と反応性に決定的に影響することを明白に証明する。
【００２３】
従って、この発明の電解質システムが溶解し、かつ錯体が偏析しないまたは高分子母材と反応しないかつ電気化学的反応性が維持されるような方式で相容性であるであろう高分子母材を見出すことは驚くべきことであろう。
【００２４】
我々の上に引用した同時係属中の親出願により教示された液体電解質システムに先立ち、マグネシウムが電気化学的に析出しかつ可逆的に溶解されることができる電解質システムの唯一の既知の形式はエーテル溶液中のグリニャール試薬であった。例えばＬｉｅｂｅｎｏｗ（Ｅｌｅｃｔｒｏｃｈｉｍｉｃａ  Ａｃｔａ，４３巻，１０−１１号、１２５３−１２５６頁、１９９８年）は高分子母材としてポリエチレンオキシドを持つテトラヒドロフラン溶液中のエチルマグネシウム臭化物に基づくゲル高分子を調製し、このシステムのマグネシウムを還元しかつ酸化する能力を証明した。しかし、グリニャール試薬に基づくゲル状高分子は科学的な関心のあるものであるかもしれないが、それらは商業的バッテリー技術に適用されることができない。グリニャール試薬に基づくゲル状高分子の極めて乏しい陽極安定性はかかる固体ゲル状電解質におけるそれらの使用を排除する。更に、グリニャール試薬は極めて可燃性の、腐食性のかつ危険な還元物質である。
【００２５】
従って、これまで知られた再充電可能なバッテリーよりより安全で、クリーンで、効率的でかつ経済的である全体が固体の、実際的な、再充電可能なバッテリーの製造を可能とする固体高分子非水電解質に対する広く認められた要求があり、その電解質を得ることは非常に有利であるであろう。もしかかる電解質が安価で豊富な原料であるマグネシウム、カルシウムまたはアルミニウムに基づくのであれば更に有利であろう。
【００２６】
発明の概要
本発明は電気化学的電池で使用するための新形式の固体ゲル状電解質である。この固体ゲル状電解質の特性は高電導度と２．２Ｖ対Ｍｇ／Ｍｇ＋２を越えることができる電気化学的窓（ｅｌｅｃｔｒｏｃｈｅｍｉｃａｌ  ｗｉｎｄｏｗ）である。適切な電池中でのこの電解質の使用は金属の実質的に可逆的な析出と陰極物質での可逆的インターカレーション工程を促進する。
【００２７】
本発明の教示によれば電気化学的電池で使用するための固体ゲル状非水電解質が提供され、この電解質は：（ａ）少なくとも一つの高分子化合物；（ｂ）少なくとも一つの有機溶媒、及び（ｃ）少なくとも一つの電解的に活性な塩を含み、この塩は式：
Ｍ′（ＺＲｎＸｑ−ｎ）ｍ
で表され、式中：Ｍ′はマグネシウム、カルシウム及びアルミニウムからなる群から選ばれ；Ｚはアルミニウム、ホウ素、リン、アンチモン及びヒ素からなる群から選ばれ；Ｒは次の群：アルキル、アルケニル、アリール、フェニル、ベンジル、及びアミドから選ばれるラジカルを表し；Ｘはハロゲン（Ｉ，Ｂｒ，Ｃｌ，Ｆ）であり；ｍ＝２−３；Ｚ＝リン、アルチモン、及びヒ素に対してはｎ＝０−５かつｑ＝６、そしてＺ＝アルミニウム及びホウ素に対してはｎ＝０−３かつｑ＝４であり、更に高分子化合物、有機溶媒及び電解的に活性な塩が相互作用して固体ゲル状構造を持つ非水電解質を形成する。
【００２８】
本発明の別の態様によれば、固体ゲル状非水電解質は更に金属陽極及びインターカレーション陰極を含む電気化学的電池中に組み込まれる。
【００２９】
本発明のなお別の態様によれば、電気化学的電池で使用するための非水電解質が提供され、この電解質は：（ａ）少なくとも一つの有機溶媒、及び（ｂ）少なくとも一つの電解的に活性な塩を含み、この塩は式：
Ｍ′（ＺＲｎＸｑ−ｎ）ｍ
で表され、式中：Ｍ′はマグネシウム、カルシウム及びアルミニウムからなる群から選ばれ；Ｚはアルミニウム、ホウ素、リン、アンチモン及びヒ素からなる群から選ばれ；Ｒは次の群：アルキル、アルケニル、アリール、フェニル、ベンジル、及びアミドから選ばれるラジカルを表し；Ｘはハロゲン（Ｉ，Ｂｒ，Ｃｌ，Ｆ）であり；ｍ＝２−３；Ｚ＝リン、アルチモン、及びヒ素に対してはｎ＝０−５かつｑ＝６、そしてＺ＝アルミニウム及びホウ素に対してはｎ＝０−３かつｑ＝４である。
【００３０】
本発明のなお別の態様によれば、この非水電解質は更に金属陽極とインターカレーション陰極を含む電気化学的電池中に組み込まれる。
【００３１】
以下に述べられるこの発明の好適実施例における更なる特徴によれば、Ｚはアルミニウムである。
【００３２】
以下に述べられるこの発明の好適実施例における更なる特徴によれば、Ｍ′はマグネシウムである。
【００３３】
以下に述べられるこの発明の好適実施例における更なる特徴によれば、Ｍ′はカルシウムである。
【００３４】
以下に述べられるこの発明の好適実施例における更なる特徴によれば、電解的に活性な塩はＭｇ〔ブチルＡｌＣｌ３〕２である。
【００３５】
以下に述べられるこの発明の好適実施例における更なる特徴によれば、電解的に活性な塩はＭｇ〔ブチルエチルＡｌＣｌ２〕２である。
【００３６】
以下に述べられるこの発明の好適実施例における更なる特徴によれば、Ｍ′はマグネシウム及びカルシウムからなる群から選ばれ、Ｚはアルミニウムであり、Ｒはアルキルラジカルの少なくとも一つの型を表し、そしてｍは２である。
【００３７】
以下に述べられるこの発明の好適実施例における更なる特徴によれば、有機溶媒はテトラグリムを含む。
【００３８】
以下に述べられるこの発明の好適実施例における更なる特徴によれば、有機溶媒はテトラヒドロフランを含む。
【００３９】
以下に述べられるこの発明の好適実施例における更なる特徴によれば、高分子化合物は母材としての役目をする。
【００４０】
以下に述べられるこの発明の好適実施例における更なる特徴によれば、高分子化合物はＰＶｄＦ，ＰＥＯ及びＰＶＣからなる群から選ばれる。
【００４１】
以下に述べられるこの発明の好適実施例における更なる特徴によれば、Ｍ′はマグネシウム及びカルシウムからなる群から選ばれ、Ｚはアルミニウムであり、Ｒはアルキルラジカルの少なくとも一つの型であり、そしてｍは２である。
【００４２】
以下に述べられるこの発明の好適実施例における更なる特徴によれば、インターカレーション陰極はシェブレル相インターカレーション陰極である。
【００４３】
以下に述べられるこの発明の好適実施例における更なる特徴によれば、シェブレル相インターカレーション陰極は式
ＣｕｘＭｇｙＭｏ６Ｓ８
により表され、ここで１＞ｘ＞０かつ２＞ｙ＞０である。
【００４４】
以下に述べられるこの発明の好適実施例における更なる特徴によれば、金属陽極はマグネシウムである。
【００４５】
以下に述べられるこの発明の好適実施例における更なる特徴によれば、高分子化合物はＰＶｄＦ，ＰＥＯ及びＰＶＣからなる群から選ばれる。
【００４６】
以下に述べられるこの発明の好適実施例における更なる特徴によれば、溶媒はＴＨＦ及びテトラグリムからなる群から選ばれる。
【００４７】
本発明は現在既知の固体ゲル状電解質の欠点を成功裡に処理し、かつマグネシウム、カルシウム、及びアルミニウムに基づきかつ１．５ボルトを越える公称電圧を持つ実行可能な、再充電可能なバッテリーの製造のための基礎を提供する。
【００４８】
図面の簡略説明
この発明がここに添付図面に関して例としてのみ述べられる。図面において：
図１は本発明による、金電極を用いるポリ（フッ化ビニリデン）（ＰＶｄＦ）中のＭｇ（ＡｌＣｌ２ＢｕＥｔ）２塩とテトラグリムのマトリックスを含む固体ゲル状電解質の典型的なサイクリックボルタンメトリー図を示すグラフである。
図２は本発明による、シェブレル相陰極、マグネシウム金属陽極、及びポリ（フッ化ビニリデン）（ＰＶｄＦ）中のＭｇ（ＡｌＣｌ２ＢｕＥｔ）２塩とテトラグリムのマトリックスを含む固体ゲル状電解質からなる電気化学的電池の電圧パターンのグラフである。
【００４９】
好適実施例の説明
本発明は電気化学的電池で使用するための新形式の固体ゲル状電解質である。この固体ゲル状電解質の特性は高電導度と２．２Ｖ対Ｍｇ／Ｍｇ＋２を越えることができる電気化学的窓を含む。適切な電池でのこの固体ゲル状電解質の使用は陽極電流収集体上のマグネシウム金属の実質的に可逆的な析出と陰極材料中のマグネシウムの可逆的インターカレーションを促進する。
【００５０】
アルカリ金属は容易にイオン化されるけれども、マグネシウムまたはアルミニウムのような他の金属陽極の使用は有利であると決定された。マグネシウム及びアルミニウムはアルカリ金属に比べて非常に安価である。アルカリ金属は非常に反応性でかつ非常に可燃性であり、アルカリ火災は消火が極めて困難である。特にリチウムは有毒であり、リチウム化合物は少量でさえそれらの厳しい生理学的影響が知られている。結果として、アルカリ金属の使用はドライルームのような特別の設備、特別の器具及び特別の手順を必要とする。
【００５１】
マグネシウムとアルミニウムは反応性であるが、表面の迅速な不動態化を受け、従って全ての実際的目的のためにはこれらの金属は非常に安定である。マグネシウムとアルミニウムは容易に入手でき、かつ安価で、非毒性で、危険でなく、作業するのが容易で、それ自体電気化学的電池のための及び電解溶液、特に固体ゲル状電解質のための非常に望ましい原料である。
【００５２】
マグネシウムに基づく一次電気化学的電池は既知であるけれども、かかる電池は再充電可能でなく、軍事的利用のためにのみ使用されている。１．５ボルトの電圧を維持することは通常のインターカレーション陰極及び従来技術による電解質では問題がありまたは不可能である。１．５ボルトで作動するマグネシウムバッテリーは特に電解質分解及び電極表面の皮殻形成／不動態化の傾向がある。
【００５３】
上述した既知の困難性にもかかわらず、極性有機溶媒と結合した高分子母材が形：
Ｍ′（ＺＲｎＸｑ−ｎ）ｍ
のこの発明の電解質を溶解することができることを我々は発見した。この混合物は室温で十分な電導度を示し、かつ上に検討した全ての制限にもかかわらず高可逆性を持つカチオンＭ′を電気化学的に析出し、かつ溶解する高分子ゲルを作る。カチオンＭ′はマグネシウム、カルシウム、及びアルミニウムからなる群から選ばれる。より好ましくは、カチオンＭ′はマグネシウムである。
【００５４】
Ｚはアルミニウム、ホウ素、リン、アンチモン及びヒ素からなる群から選ばれ；Ｒは以下の群：アルキル、アルケニル、アリール、フェニル、ベンジル及びアミドから選ばれた少なくとも一つの型のラジカルを表し；Ｘはハロゲン（Ｉ，Ｂｒ，Ｃｌ，Ｆ）であり；ｍ＝２−３；そしてＺ＝リン、アンチン及びヒ素の場合ｎ＝０．５かつｑ＝６であり、そしてＺ＝アルミニウム及びホウ素の場合ｎ＝０−３かつｑ＝４である。
【００５５】
ここに用いられるように明細書及び特許請求の範囲においてラジカル“Ｒ”は以下の群：アルキル、アルケニル、アリール、フェニル、ベンジル及びアミドから選ばれた少なくとも一つの型のラジカルを示す。種々のＲ基を持つ電解的に活性な塩の例はＭｇ〔ブチルエチルＡｌＣｌ２〕２、Ｍｇ〔ベンジルエチルメチルＡｌＣｌ〕２、及びＣａ〔ブチルフェニルＡｌＣｌ２〕２である。
【００５６】
ここで用いられるように明細書及び特許請求の範囲において“ＰＥＯ”はポリエチレンオキシドを示し；“ＰＶｄＦ”はポリ（フッ化ビニリデン）を示し；“ＰＶＣ”はポリ（塩化ビニル）を示し；“Ｂｕ”はブチル基を示し；“Ｅｔ”はエチル基を示し；そして“ＴＨＦ”はテトラヒドロフランを示す。
【００５７】
上述のように、本発明による固体ゲル状電解質及び適切な陽極−陰極対を持つ電池の電気化学的窓は２．２ボルトであり、従ってこの電池は固体ゲル状電解質の分解及び電極の皮殻形成なしに１．５ボルトで安定な可逆的様式で作動されることができる。
【００５８】
この発明の好適実施例において、この発明による固体ゲル状電解質は金属陽極及びインターカレーション陰極を持つ電気化学的電池で機能する。
【００５９】
幾つかの非水電解質が特別の陽極−陰極組み合わせによりうまく実施できること及び電解質が不活性でないためかまたはそれがサイクル時に劣化するためかのいずれかで、他の陽極−陰極組み合わせでは効果的でないかまたは極めて効果が低いことが知られている。従って、電解質を独立した存在としてのみならず適切な陽極−陰極対を含むシステム内のユニットとしてまた取り扱うことが重要である。
【００６０】
従って、以下に述べるこの発明の好適実施例における更なる特徴によれば、本発明による固体ゲル状電解質は適切な陽極−陰極対を含む特定の電気化学的電池中に組み込まれる。
【００６１】
この固体ゲル状電解システムのための陽極として、マグネシウム、リチウム、アルミニウム及びカルシウムを含む種々の金属が適しているが、特に適切なバッテリーは本発明による固体ゲル状電解質、マグネシウム金属陽極及びマグネシウム挿入化合物陰極を含む。
【００６２】
なお別の好適実施例において、マグネシウム挿入化合物陰極は形
ＣｕｘＭｇｙＭｏ６Ｓ８
のマグネシウム−シェブレルインターカレーション陰極であり、ここでｘ＝０−１及びｙ＝０−２である。
【００６３】
本発明による改善された電解質を持つ電解電池の原理と作動は以下にかつ図面に関して提供される説明及び例中に提供された添付説明によりより良く理解されることができよう。
【００６４】
本発明の固体電解質組成物は高分子化合物、有機溶媒及び上述のような形  Ｍ′（ＺＲｎＸｑ−ｎ）ｍの電気化学的に活性な有機金属塩を含む。この形の有機金属塩は相溶性の非有機金属塩とまたは相溶性の他の形の有機金属塩と組み合わせることができる。
【００６５】
多くの形式の高分子化合物が母材化合物として使用されることができ、本発明の固体ゲル状電解質を形成する。それらの高分子化合物はポリ（エチレンオキシド）（ＰＥＯ）、ポリ（プロピレンオキシド）（ＰＰＯ）、ポリ（フッカビニリデン）（ＰＶｄＦ）、ポリ（ヘキサフルオロプロピレン）（ＨＦＰ）、ポリ（塩化ビニル）（ＰＶＣ）、ポリ（メチルメタクリレート）（ＰＭＭＡ）、ポリ（アクリロニトリル）（ＰＡＮ）、（ＰＥＥＫ）（ＭＥＥＰ）及びそれらの混合物を含む。
【００６６】
本発明による固体ゲル状電解質と共に使用されるインターカレーション陰極は遷移金属酸化物、カルコゲナイド及びハロゲナイド及びそれらの組み合わせを含む。より詳細には、遷移金属酸化物はＶ２Ｏ５，ＴｉＳ２，ＭｏＳ２，ＺｒＳ２，Ｃｏ３Ｏ４，ＭｎＯ２、Ｍｎ２Ｏ４を含み、カルコゲナイドはシェブレル相化合物を含む。
【００６７】
実施例１
本発明による固体ゲル状電解質と共に使用するためのマグネシウム−シェブレルインターカレーション陰極はＩｎｏｒｇ．Ｃｈｅｍ．２６巻、１８０５（１９８７）に発表されたＧｏｅｃｋｅ及びＳｃｈｏｅｌｈｏｒｎ，（Ｅ．Ｇｏｅｃｋｅ，Ｒ．Ｓｃｈｏｅｌｈｏｒｎ，Ｇ．Ａｓｅｌｍａｎｎ及びＷ．Ｍｕｌｌｅｒ−Ｗａｒｍｕｔｈ）により開発された方法により合成された。元素状硫黄、モリブデン及び高純度の銅が４：３：１の化学量論比で添加された。均質混合後、ペレットにプレスされ、混合物は１０−５トルの減圧下に石英アンプル中に封入された。アンプルは炉中に置かれ、温度が４００℃／ｈの速度で４５０℃に上昇された。温度は４５０℃に２４時間維持された。再び温度が４００℃／ｈの速度で７００℃に上昇され、７００℃で２４時間維持された。温度は次いで１２０℃／ｈの速度で１０５０℃に上昇され、１０５０℃で４８時間維持された。１２０℃／ｈの速度で室温に冷却された後、アンプルは壊して開かれた。得られた銅モリブデン硫化物（Ｃｕ２Ｍｏ６Ｓ８）は乳鉢と乳棒を用いて微粉末に摩砕された。
【００６８】
銅モリブデン硫化物粉末はテフロン（登録商標）添加カーボンブラック（ＣＢ）と混合された。得られたペーストはステンレススチール網上に広げられ、プレスされた。形成された複合電極は室温で２４時間減圧下に乾燥された。
【００６９】
電極は続いて化学的または電気化学的予備処理を受けさせ、そこでホスト母材（Ｃｕ２Ｍｏ６Ｓ８）中の銅イオンの幾らかが脱離された。銅の電気化学的脱インターカレーションは非水媒体、すなわちアセトニトリルのＭｇ（ＣｌＯ４）２の１Ｍ溶液中で実施された。脱離は定電流充電法（ａ  ｇａｌｖａｎｏｓｔａｔｉｃ  ｃｈａｒｇｉｎｇ  ｐｒｏｃｅｓｓ）により実施され、そこでは電位の上限が制御された。銅の化学的脱インターカレーションは酸化剤としてＦｅＣｌ３を含む酸性水溶液によるＣｕ２Ｍｏ６Ｓ８の直接反応により実施された。
【００７０】
アセトニトリル中で洗浄し続いて電極を乾燥した後、充−放電サイクルがＡｇ／Ａｇ＋１参照電極に対して、−１．６Ｖと０．０１Ｖの間の種々の走査速度でアセトニトリルのＭｇ（ＣｌＯ４）２の１Ｍ溶液で実施された。明白な電気化学的レドックス活性が−１．２１９Ｖ対Ａｇ／Ａｇ＋の主酸化ピークと−１．４１Ｖ対Ａｇ／Ａｇ＋の対応する主還元ピークを持って観察された。インターカレーション−脱インターカレーション工程と組み合わされた電気量はそれぞれ７１ｍＡｈ／ｇと７２ｍＡｈ／ｇであってそれらは式
Ｃｕ０．１３ＭｇｙＭｏ６Ｓ８
のｙ＝１．０９−１．１２に対応する。
【００７１】
インターカレーション工程の化学的及び電気化学的可逆性は多サイクルに渡って証明された。
【００７２】
実施例２
さて図面を参照するに、図１は金電極、エーテル−マグネシウム有機ハロアルミン酸塩を持つＰＶｄＦ母材とテトラグリム溶媒とを含む固体ゲル状電解質を用いることを含む電気化学的電池の典型的なサイクリックボルタンメトリー図を示すグラフである。
【００７３】
図１は金の作動電極を用いてＰＶｄＦ母材中のテトラグリムにより得られたＭｇ（ＡｌＣｌ２ＢｕＥｔ）２のポテンショダイナミックな挙動を示す。−０．８Ｖのピークはマグネシウム金属の析出のためであり、略０．７Ｖのピークはマグネシウム金属の引き続いての電気化学的溶解に帰せられる。このシステムで得られた電気化学的窓は２．２Ｖを越える。サイクリックボルタンメトリー図からマグネシウム析出及び溶解の工程は完全に可逆的であることが明白である。
【００７４】
実施例３
シェブレル相陰極、マグネシウム金属陽極、及びＰＶｄＦ，Ｍｇ（ＡｌＣｌ２ＢｕＥｔ）２塩とテトラグリムを含む固体ゲル状電解質からなる電気化学的電池が調製された。７４．３ｍｇの重さの陰極がステンレススチール網上に広げられた、結合剤として１０重量％のカーボンブラックと１０重量％のＰＶｄＦを含む銅浸出シェブレル相物質の混合物から作られた。固体ゲル状電解質はＰＶｄＦ母材中の０．２５モルのＭｇ（ＡｌＣｌ２ＢｕＥｔ）２塩とテトラグリムから調製された。陽極は１６ｍｍの直径と、０．２ｍｍの厚さを持つ純マグネシウム金属の円盤であった。バッテリーはセパレーターなしにステンレススチールの“コイン型”電池形状ケースに入れられた。電池は２３．３ミリアンペア／グラムの電流密度を持つ標準充−放電器でサイクル的に充放電された。サイクル的充放電のための電位限界は完全放電状態で０．５Ｖ及び完全充電状態で１．８Ｖの間であった。
【００７５】
バッテリーは３ヵ月に渡って連続サイクルを受けさせた。バッテリーの良好なサイクル性が図２から明白であり、そこには幾つかのサイクルが示されている。バッテリー性能は実験の全期間に渡って強力のままであった。各放電で得られた測定された電気密度は陰極材料のグラム当り６１ｍＡｈである。
【００７６】
実施例４
本発明による固体ゲル状電解質が次のように調製された：市販の試薬級ＭｇＢｕ２がヘプタン中に溶解された。市販の試薬級ＡｌＥｔＣｌ２がモル比に従ってＭｇＢｕ２溶液に滴として加えられた。混合物は不活性ガス下に４８時間撹拌され、Ｍｇ（ＢｕＥｔＡｌＣｌ２）２が溶液から晶出された。溶媒は排気により除去された。エーテル溶媒が非常にゆっくりと有機マグネシウム塩に加えられ、飽和溶液（略０．５Ｍ）を生成した。ゲル状高分子適用のために商業的に入手できるＰＶｄＦ粉末が上記溶液に加えられ、混合物が一相の高分子ゲルが形成される迄撹拌されかつ加熱された。
【００７７】
上記説明は例として役立つことのみを意図していること、及び多くの他の実施例が本発明の精神と範囲内で可能であることは認められるであろう。
【図面の簡単な説明】
【００７８】
【図１】本発明による、金電極を用いるポリ（フッ化ビニリデン）（ＰＶｄＦ）中のＭｇ（ＡｌＣｌ２ＢｕＥｔ）２塩とテトラグリムのマトリックスを含む固体ゲル状電解質の典型的なサイクリックボルタンメトリー図を示すグラフである。
【図２】本発明による、シェブレル相陰極、マグネシウム金属陽極、及びポリ（フッ化ビニリデン）（ＰＶｄＦ）中のＭｇ（ＡｌＣｌ２ＢｕＥｔ）２塩とテトラグリムのマトリックスを含む固体ゲル状電解質からなる電気化学的電池の電圧パターンのグラフである。
【図１】
2005505099.tif 000004
【図２】
2005505099.tif 000005
【国際公開パンフレット】
2005505099.tif 000006
2005505099.tif 000007
2005505099.tif 000008
2005505099.tif 000009
2005505099.tif 000010
2005505099.tif 000011
2005505099.tif 000012
2005505099.tif 000013
2005505099.tif 000014
2005505099.tif 000015
2005505099.tif 000016
2005505099.tif 000017
2005505099.tif 000018
2005505099.tif 000019
2005505099.tif 000020
2005505099.tif 000021
2005505099.tif 000022
2005505099.tif 000023
2005505099.tif 000024
2005505099.tif 000025
2005505099.tif 000026
2005505099.tif 000027
2005505099.tif 000028
2005505099.tif 000029
2005505099.tif 000030
2005505099.tif 000031
2005505099.tif 000032
2005505099.tif 000033
2005505099.tif 000034
2005505099.tif 000035
2005505099.tif 000036
2005505099.tif 000037
2005505099.tif 000038
2005505099.tif 000039
【国際公開パンフレット（コレクトバージョン）】
2005505099.tif 000040
【手続補正書】
【提出日】平成15年4月9日(2003.4.9)
【手続補正１】
【補正対象書類名】特許請求の範囲
【補正対象項目名】全文
【補正方法】変更
【補正の内容】
【特許請求の範囲】
【請求項１】
電気化学的電池であって、それが：
（ａ）金属陽極；
（ｂ）陰極；及び
（ｃ）非水電解質；
を含み、この電解質が：
ｉ）少なくとも一つの有機溶媒、及び
ｉｉ）少なくとも一つの電解的に活性な塩、
を含み、この塩が式：
Ｍ′（ＺＲｎＸｑ−ｎ）ｍ
式中：
Ｍ′はマグネシウム、カルシウム、及びアルミニウムからなる群から選ばれたカチオンであり；
Ｚはアルミニウム、ホウ素、リン、アンチモン及びヒ素からなる群から選ばれ；
Ｒは次の群：アルキル、アルケニル、アリール、フェニル、ベンジル、及びアミドから選ばれたラジカルを表し；
Ｘはハロゲン（Ｉ，Ｂｒ，Ｃｌ，Ｆ）であり；
ｍ＝２−３；
Ｚ＝リン、アンチモン、及びヒ素に対してはｎ＝０−５かつｑ＝６であり、そして
Ｚ＝アルミニウム及びホウ素に対してはｎ＝０−３かつｑ＝４である；
により表され、
更に前記金属陽極と前記カチオンはマグネシウム、カルシウム、及びアルミニウムからなる群から選ばれた同一の金属を含むことを特徴とする電気化学的電池。
【請求項２】
前記非水電解質が更に：
ｉｉｉ）少なくとも一つの高分子化合物
を含むことを特徴とする請求項１に記載の電気化学的電池。
【請求項３】
前記高分子化合物、前記有機溶媒、及び前記電解的に活性な塩が相互作用して固体ゲル状構造を持つ非水電解質を形成することを特徴とする請求項２に記載の電気化学的電池。
【請求項４】
前記同一の金属がマグネシウムであることを特徴とする請求項１に記載の電気化学的電池。
【請求項５】
前記金属陽極がマグネシウムであることを特徴とする請求項１に記載の電気化学的電池。
【請求項６】
Ｚがアルミニウムであることを特徴とする請求項１に記載の電気化学的電池。
【請求項７】
Ｍ′がカルシウムであることを特徴とする請求項１に記載の電気化学的電池。
【請求項８】
前記電解的に活性な塩がＭｇ〔ブチルＡｌＣｌ３〕２であることを特徴とする請求項１に記載の電気化学的電池。
【請求項９】
前記電解的に活性な塩がＭｇ〔ブチルエチルＡｌＣｌ２〕２であることを特徴とする請求項１に記載の電気化学的電池。
【請求項１０】
Ｍ′がマグネシウム及びカルシウムからなる群から選ばれ、Ｚがアルミニウムであり、Ｒがアルキルラジカルの少なくとも一つの型を表し、そしてｍが２であることを特徴とする請求項１に記載の電気化学的電池。
【請求項１１】
前記有機溶媒がテトラグリムを含むことを特徴とする請求項２に記載の電気化学的電池。
【請求項１２】
前記陰極がインターカレーション陰極であることを特徴とする請求項１に記載の電気化学的電池。
【請求項１３】
前記インターカレーション陰極がシェブレル相インターカレーション陰極であることを特徴とする請求項１２に記載の電気化学的電池。
【請求項１４】
前記シェブレル相インターカレーション陰極が式
ＣｕｘＭｇｙＭｏ６Ｓ８
式中：１＞ｘ＞０かつ２＞ｙ＞０である、
により表されることを特徴とする請求項１３に記載の電気化学的電池。
【請求項１５】
前記高分子化合物がポリ（フッ化ビニリデン）を含むことを特徴とする請求項２に記載の電気化学的電池。
【請求項１６】
前記高分子化合物がポリエチレンオキシド（ＰＥＯ）を含むことを特徴とする請求項２に記載の電気化学的電池。
【請求項１７】
前記高分子化合物がポリ（塩化ビニル）（ＰＶＣ）を含むことを特徴とする請求項２に記載の電気化学的電池。
【請求項１８】
前記溶媒がテトラヒドロフラン（ＴＨＦ）を含むことを特徴とする請求項２に記載の電気化学的電池。
【国際調査報告】
2005505099.tif 000041
2005505099.tif 000042